(57)【要約】【課題】高い透明性を有する太陽電池用封止膜を提供する。【解決手段】エチレン−極性モノマー共重合体、架橋剤、ならびにアルキレンオキシ基を有する化合物を含む太陽電池封止膜用組成物により上記課題を解決する。これにより、全光線透過率に優れ、高い透明性を有する太陽電池用封止膜を形成することができる。【選択図】なし【特許請求の範囲】
【請求項１】
エチレン−極性モノマー共重合体、架橋剤、ならびにアルキレンオキシ基を有する化合物を含む太陽電池封止膜用組成物。
【請求項２】
前記アルキレンオキシ基を有する化合物が、下記式（１）：
【化１】
2008053379.tif 000007
［但し、Ｒ2は、置換または非置換のアルキレン基であり、Ｒ3は、水素原子またはメチル基を表し、ｎは、１〜３０の整数であり、ｍは、１〜３の整数であり、ｍが１である場合、Ｒ1は、アルコキシル基、アリールオキシ基、リン酸基、リン酸エステル基、メタクリロイルエトキシリン酸基、アクリロイルエトキシリン酸基、アクリロイルオキシ基、またはメタクリロイルオキシ基を表し、ｍが２である場合、Ｒ1は、２価の脂肪族炭化水素基を表し、ｍが３である場合、Ｒ1は、３価の脂肪族炭化水素基を表す］で示される化合物である請求項１に記載の太陽電池封止膜用組成物。
【請求項３】
前記式（１）において、前記Ｒ2が、エチレン基、又は、−ＣＨ2ＣＨ（ＣＨ3）−で示される基である請求項２に記載の太陽電池封止膜用組成物。
【請求項４】
前記式（１）において、前記ｎが１〜１６の整数である請求項２または３のいずれか１項に記載の太陽電池封止膜用組成物。
【請求項５】
前記式（１）において、前記ｍが１であり、前記Ｒ1がアクリロイルオキシ基又はメタクリロイルオキシ基である請求項２〜４のいずれか１項に記載の太陽電池封止膜用組成物。
【請求項６】
前記アルキレンオキシ基を有する化合物が、ノナエチレングリコールジ（メタ）アクリレート及び／又はテトラエチレングリコールジ（メタ）アクリレートである請求項１〜５のいずれか１項に記載の太陽電池封止膜用組成物。
【請求項７】
前記アルキレンオキシ基を有する化合物の含有量が、前記エチレン−極性モノマー共重合体１００質量部に対して０．０１〜５質量部である請求項１〜６のいずれか１項に記載の太陽電池封止膜用組成物。
【請求項８】
前記エチレン−極性モノマー共重合体が、エチレン−酢酸ビニル共重合体である請求項１〜７のいずれか１項に記載の太陽電池封止膜用組成物。
【請求項９】
請求項１〜８のいずれか１項に記載の太陽電池封止膜用組成物を用いてなる太陽電池用封止膜。
【請求項１０】
表面側透明保護部材と裏面側保護部材との間に封止膜を用いて太陽電池用セルを封止してなる太陽電池において、前記太陽電池用セルと前記裏面側保護部材との間に請求項９に記載の太陽電池用封止膜を介在させ、架橋一体化されている太陽電池。
【発明の詳細な説明】
【技術分野】
【０００１】
本発明は、太陽電池におけるエチレン−極性モノマー共重合体を主成分とする封止膜の形成に好適に利用される太陽電池封止膜用組成物に関する。
【背景技術】
【０００２】
近年、資源の有効利用や環境汚染の防止等の面から、太陽光を電気エネルギーに直接、変換する太陽電池が広く使用され、さらなる開発が進められている。
【０００３】
太陽電池は、一般に、図１に示すように、表面側透明保護部材１１と裏面側保護部材（バックカバー）１２との間に表面側封止膜１３Ａおよび裏面側封止膜１３Ｂを介して、シリコン発電素子などの太陽電池用セル１４を複数、封止した構成とされている。
【０００４】
従来の太陽電池に用いられる表面側透明保護部材には、電池内に太陽光をなるべく効率よく入射させて太陽電池用セルに集光するために、ガラス基板などの透明基板が用いられている。一方、裏面側保護部材には、電池内部への水分侵入などを防止するために、ポリエチレンテレフタレート（ＰＥＴ）などのプラスチックフィルムや、これらのプラスチックフィルム表面に銀からなる蒸着膜が形成されたものが用いられている。
【０００５】
表面側および裏面側に用いられる封止膜としては、エチレン酢酸ビニル共重合体（ＥＶＡ）、エチレンエチルアクリレート共重合体（ＥＥＡ）などのエチレン−極性モノマー共重合体からなるフィルムが用いられている。従来の太陽電池では、安価であり、高い透明性を有することから、封止膜としてはエチレン酢酸ビニル共重合体が好ましく用いられている。
【０００６】
太陽電池は、一般的には、ＥＶＡおよび架橋剤を含むＥＶＡ組成物を加熱圧延して成膜することにより封止膜およびを形成した後、表面側透明保護部材、表面側封止膜、太陽電池用セル、裏面側封止膜及び裏面側保護部材をこの順で積層し、１３５〜１８０℃程度の温度で加熱加圧してＥＶＡを架橋硬化させて接着一体化することにより製造される。
【０００７】
また、従来の太陽電池用封止膜では、膜強度や耐久性を向上させるために、エチレン−極性モノマー共重合体の他に有機過酸化物などの架橋剤を用いて架橋密度を向上させている（特許文献１）。架橋剤の活性化方法には、熱分解法、レドックス分解法及びイオン分解法などがあるが、熱分解法を用いるのが一般的である。
【０００８】
【特許文献１】特許第３４７３６０５号明細書
【発明の開示】
【発明が解決しようとする課題】
【０００９】
太陽電池は、住宅用発電システムとして普及しつつあるが、クリーンなエネルギー源であることから産業用発電システムへの普及が期待されている。したがって、太陽電池のさらなる普及を促進させるためには、発電効率をさらに向上させた高出力電圧タイプの太陽電池の開発が必要不可欠である。
【００１０】
太陽電池の発電効率を向上させるためには、電池内に光をなるべく効率よく入射させて太陽電池用セルに集光することが必要である。そのためには、太陽電池における封止膜として高い透明性を有するものを用いるのが有効な手段である。従来では、高い透明性を有するＥＶＡフィルム、ＥＥＡフィルムなどのエチレン−極性モノマー共重合体からなるフィルムが太陽電池における封止膜として用いられているが、太陽電池の高出力化の観点から太陽電池用封止膜にはさらなる透明性の向上が所望されている。
【００１１】
したがって、本発明は、高い透明性を有する太陽電池用封止膜を提供することを目的とする。
【課題を解決するための手段】
【００１２】
本発明者は、上記課題に鑑み種々の検討を行った結果、エチレン−極性モノマー共重合体に対して相溶性に優れる特定の化合物を用いて太陽電池用封止膜を形成することによって、透明性がさらに向上された太陽電池用封止膜が得られることを見出した。
【００１３】
すなわち、本発明は、エチレン−極性モノマー共重合体、架橋剤、ならびにアルキレンオキシ基を有する化合物を含む太陽電池封止膜用組成物により上記課題を解決する。
【００１４】
本発明の太陽電池封止膜用組成物の好ましい態様を以下に列記する。
【００１５】
（１）前記アルキレンオキシ基を有する化合物が、下記式（１）：
【００１６】
【化１】
2008053379.tif 000002
【００１７】
［但し、Ｒ2は、置換または非置換のアルキレン基であり、Ｒ3は、水素原子またはメチル基を表し、ｎは、１〜３０の整数であり、ｍは、１〜３の整数であり、ｍが１である場合、Ｒ1は、アルコキシル基、アリールオキシ基、リン酸基、リン酸エステル基、メタクリロイルエトキシリン酸基、アクリロイルエトキシリン酸基、アクリロイルオキシ基、またはメタクリロイルオキシ基を表し、ｍが２である場合、Ｒ1は、２価の脂肪族炭化水素基を表し、ｍが３である場合、Ｒ1は、３価の脂肪族炭化水素基を表す］で示される化合物である。
【００１８】
（２）前記式（１）において、前記Ｒ2が、エチレン基、又は、−ＣＨ2ＣＨ（ＣＨ3）−で示される基である。
【００１９】
（３）前記式（１）において、前記ｎが１〜１６の整数である。
【００２０】
（４）前記式（１）において、前記ｍが１であり、前記Ｒ1がアクリロイルオキシ基又はメタクリロイルオキシ基である。
【００２１】
（５）前記アルキレンオキシ基を有する化合物の含有量が、前記エチレン−極性モノマー共重合体１００質量部に対して０．０１〜５質量部である。
【００２２】
（６）前記エチレン−極性モノマー共重合体が、エチレン−酢酸ビニル共重合体である。
【発明の効果】
【００２３】
本発明の太陽電池封止膜用組成物によれば、全光線透過率に優れ、高い透明性を有する太陽電池用封止膜を形成することができる。前記太陽電池用封止膜を用いた太陽電池は、高い発電効率を有し、発電開始初期から高い発電量を発揮することができる。
【発明を実施するための最良の形態】
【００２４】
本発明の太陽電池封止膜用組成物は、エチレン−極性モノマー共重合体、架橋剤、ならびにアルキレンオキシ基を有する化合物を基本成分として含んでいる。本発明では、アルキレンオキシ基を有する化合物を用いることにより、高い透明性を有する太陽電池用封止膜が得られることを見出した。このような本発明の組成物によれば、エチレン−極性モノマー共重合体による電気絶縁性、封止性、柔軟性、及び耐湿熱性など封止膜に要求される特性を損なうことなく、透明性が向上された太陽電池用封止膜を形成することが可能となる。
【００２５】
以下、本発明の太陽電池封止膜用組成物について、より詳細に説明する。
【００２６】
（アルキレンオキシ基を有する化合物）
本発明の組成物は、少なくとも一個のアルキレンオキシ基を有する化合物を含む。このような化合物としては、以下に記載するものの他、ポリエチレンオキシド、ポリプロピレンオキシドなど、従来公知のものであればよく、特に制限されない。
【００２７】
前記化合物は、他の物性を損なうことなく透明性に優れる太陽電池用封止膜が得られることから、アルキレンオキシ基の他、さらに炭素炭素二重結合を有するのが好ましい。この場合、炭素炭素二重結合（−Ｃ＝Ｃ−）は分子内のどの部分に位置していてもよいが、反応性および製造性を考慮すると分子の末端部分に位置するのが好ましい。また、炭素炭素二重結合の種類としては、（メタ）アクリルロイル基及び（メタ）アクリルロイルオキシ基が好ましく、（メタ）アクリルロイル基の二重結合が最も好ましい。
【００２８】
このようなアルキレンオキシ基を有する化合物として、好ましくは、下記式（１）：
【００２９】
【化２】
2008053379.tif 000003
【００３０】
［但し、Ｒ2は、置換または非置換のアルキレン基であり、Ｒ3は、水素原子またはメチル基を表し、ｎは、１〜３０の整数であり、ｍは、１〜３の整数であり、ｍが１である場合、Ｒ1は、アルコキシル基、アリールオキシ基、リン酸基、リン酸エステル基、メタクリロイルエトキシリン酸基、アクリロイルエトキシリン酸基、アクリロイルオキシ基、またはメタクリロイルオキシ基を表し、ｍが２である場合、Ｒ1は、２価の脂肪族炭化水素基を表し、ｍが３である場合、Ｒ1は、３価の脂肪族炭化水素基を表す］で示される化合物が挙げられる。
【００３１】
前記式（１）のＲ2としては、置換または非置換のアルキレン基が用いられる。Ｒ2として、好ましくは、置換または非置換の、炭素原子数１〜４０、さらに炭素原子数１〜３０、特に炭素原子数１〜１５のアルキレン基が用いられる。具体的には、メチレン基、エチレン基、トリメチレン基、テトラメチレン基、プロピレン基、ブチレン基、ヘキサメチレン基、オクタメチレン基、デカメチレン基、ウンデカメチレン基、ドデカメチレン基、トリデカメチレン基、テトラデカメチレン基、ペンタデカメチレン基、ヘキサデカメチレン基、ヘプタデカメチレン基、オクタデカメチレン基などが好ましく挙げられる。
【００３２】
また、置換されたアルキレン基において、置換基としては、炭素原子数１〜１０のアルキル基が好ましく挙げられる。具体的には、メチル基、エチル基、プロピル基、イソプロピル基、ブチル基、ｔｅｒｔ−ブチル基、ペンチル基、ネオペンチル基、ヘキシル基などが好ましく挙げられる。
【００３３】
前記Ｒ2としては、エチレン基、又は、−ＣＨ2ＣＨ（ＣＨ3）−で示される基が特に好ましく挙げられる。これらの基であれば、エチレン−極性モノマー共重合体の主鎖に影響を与えることがなく、高い透明性を有する太陽電池用封止膜を形成することができる。
【００３４】
前記式（１）において、ｎは、エチレンオキサイドの平均付加モル数を示し、１〜３０の整数である。ｎは、好ましくは１〜１６、より好ましくは４〜１２の整数である。これにより、形成した封止膜を巻き取った際に膜同士が密着して剥がれないブロッキング現象を抑制し、高い透明性を有する太陽電池用封止膜を形成することができる。
【００３５】
前記式（１）において、ｍは、１〜３の整数である。ｍが１である場合、Ｒ1は、アルコキシル基、アリールオキシ基、アクリロイルオキシ基、またはメタクリロイルオキシ基を表す。
【００３６】
前記Ｒ1におけるアルコキシル基としては、炭素原子数１〜１０のアルコキシル基が好ましく挙げられる。具体的には、エトキシ基、メトキシ基、プロポキシ基、ブトキシ基、およびイソオクチロキシ基などが好ましく挙げられ、なかでも、エトキシ基、フェノキシ基が特に好ましく挙げられる。
【００３７】
前記Ｒ1におけるアリールオキシ基としては、炭素原子数６〜２０のアリールオキシ基が好ましく挙げられる。具体的には、フェノキシ基、ベンジルオキシ基、ナフトキシ基などが好ましく挙げられ、なかでも、フェノキシ基が特に好ましく挙げられる。
【００３８】
また、前記Ｒ1は、リン酸基（−Ｏ−ＰＯ（ＯＨ）2）、リン酸エステル基（−Ｏ−ＰＯ（ＯＭ）ＯＨ又は−Ｏ−ＰＯ（ＯＭ）2；Ｍは炭素原子数１〜１０、特に１〜６のアルキル基を表す）、メタクリロイルエトキシリン酸基（ＣＨ2＝Ｃ（ＣＨ3）ＣＯＯ（ＣＨ2）2ＯＰＯ（ＯＨ）−Ｏ−）、アクリロイルエトキシリン酸基（ＣＨ2＝ＣＨＣＯＯ（ＣＨ2）2ＯＰＯ（ＯＨ）−Ｏ−）であってもよい。
【００３９】
また、前記式（１）において、ｍが２である場合、Ｒ1は、２価の脂肪族炭化水素基を表す。前記２価の脂肪族炭化水素基として具体的には、炭素原子数１〜１４、特に１〜８の直鎖または分岐のアルキレン基が好ましく挙げられる。具体的には、メチレン基、エチレン基、エチリデン基、トリメチレン基、プロピレン基（１，２−プロパンジイル基）、イソプロピリデン基、テトラメチレン基、エチルエチレン基、ペンタメチレン基、ヘキサメチレン基、ヘプタメチレン基、オクタメチレン基などが好ましく挙げられる。
【００４０】
前記２価の脂肪族炭化水素基は、１〜４個の置換基によって置換されていてもよい。置換基としては、炭素原子数１〜６のアルキル基が好ましく挙げられる。
【００４１】
前記式（１）において、ｍが３である場合、Ｒ1は、３価の脂肪族炭化水素基を表す。前記３価の脂肪族炭化水素基として好ましくは、下記式（２）
【００４２】
【化３】
2008053379.tif 000004
【００４３】
［但し、Ｒ4は、水素原子、炭素原子数１〜４のアルキル基、または炭素原子数１〜４のヒドロキシアルキル基を示す］で示される基が挙げられる。
【００４４】
また、前記３価の脂肪族炭化水素基として好ましくは、下記式（３）
【００４５】
【化４】
2008053379.tif 000005
で示される基も挙げられる。
【００４６】
前記式（１）において、ｍが１であり、Ｒ1がアクリロイルオキシ基又はメタクリロイルオキシ基であるのが特に好ましい。これにより、エチレン−極性モノマー共重合体の主鎖に影響を与えることがなく、高い透明性を有する太陽電池用封止膜を形成することができる。
【００４７】
上述した式（１）で示される化合物として具体的には、エチレングリコールジ（メタ）アクリレート、ポリエチレングリコールジ（メタ）アクリレート、プロピレングリコールジ（メタ）アクリレート、ポリプロピレングリコールジ（メタ）アクリレート、テトラメチレングリコールジ（メタ）アクリレート、ポリテトラメチレングリコールジ（メタ）アクリレート、フェノキシポリエチレングリコールモノ（メタ）アクリレート、メトキシポリエチレングリコール（メタ）アクリレート、モノ（２−メタクリロイルオキシエチル）アシッドホスフェート（ＣＨ2＝Ｃ（ＣＨ3）ＣＯＯ（ＣＨ2）2ＯＰＯ（ＯＨ）2）、モノ（２−アクリロイルオキシエチル）アシッドホスフェート（ＣＨ2＝ＣＨＣＯＯ（ＣＨ2）2ＯＰＯ（ＯＨ）2）、ジ（２−メタクリロイルオキシエチル）アシッドホスフェート（［ＣＨ2＝Ｃ（ＣＨ3）ＣＯＯ（ＣＨ2）2Ｏ］2ＰＯ（ＯＨ））、ジ（２−アクリロイルオキシエチル）アシッドホスフェート（［ＣＨ2＝ＣＨＣＯＯ（ＣＨ2）2Ｏ］2ＰＯ（ＯＨ））などが挙げられる。これらの化合物は、一種単独で用いられてもよい他、二種以上を用いてもよい。
【００４８】
なかでも、透明性に優れる太陽電池用封止膜を形成することができることから、本発明による組成物は、アルキレンオキシ基を有する化合物として、エチレングリコールジ（メタ）アクリレート及びポリエチレングリコールジ（メタ）アクリレート（エチレンオキサイドの平均付加モル数ｎ＝２〜３０、特に２〜１６）が好ましく、ノナエチレングリコールジ（メタ）アクリレート及びテトラエチレングリコールジ（メタ）アクリレートが特に好ましい。
【００４９】
なお、本発明において（メタ）アクリレートとは、アクリレート又はメタクリレートを示すものとする。
【００５０】
本発明の組成物において、上述したアルキレンオキシ基を有する化合物の含有量は、前記エチレン酢酸ビニル共重合体１００質量部に対して、０．０１〜５質量部、好ましくは０．０５〜０．６質量部とするのがよい。前記含有量を、５質量部以下とすることにより、形成した封止膜表面にアルキレンオキシ基を有する化合物が経時的に滲み出て封止膜の外観を損なうブリード現象、および、ブロッキング現象の発生を抑制することができ、０．０１質量部以上とすることにより、前記化合物による上述した効果を十分に発揮することができる。
【００５１】
（エチレン−極性モノマー共重合体）
本発明の組成物は、上述したアルキレンオキシ基を有する化合物の他に、エチレン−極性モノマー共重合体を含む。前記エチレン−極性モノマー共重合体のモノマーとしては、不飽和カルボン酸、その塩、そのエステル、そのアミド、ビニルエステル、一酸化炭素などを例示することができる。より具体的には、アクリル酸、メタクリル酸、フマル酸、イタコン酸、マレイン酸モノメチル、マレイン酸モノエチル、無水マレイン酸、無水イタコン酸等の不飽和カルボン酸、これら不飽和カルボン酸のリチウム、ナトリウム、カリウムなどの１価金属の塩やマグネシウム、カルシウム、亜鉛などの多価金属の塩、アクリル酸メチル、アクリル酸エチル、アクリル酸イソプロピル、アクリル酸イソブチル、アクリル酸ｎブチル、アクリル酸イソオクチル、メタクリル酸メチル、メタクリル酸エチル、メタクリル酸イソブチル、マレイン酸ジメチル等の不飽和カルボン酸エステル、酢酸ビニル、プロピオン酸ビニルのようなビニルエステル、一酸化炭素、二酸化硫黄などの一種又は二種以上などを例示することができる。
【００５２】
前記エチレン−極性モノマー共重合体としてより具体的には、エチレン−アクリル酸共重合体、エチレン−メタクリル酸共重合体のようなエチレン−不飽和カルボン酸共重合体、前記エチレン−不飽和カルボン酸共重合体のカルボキシル基の一部又は全部が上記金属で中和されたアイオノマー、エチレン−アクリル酸メチル共重合体、エチレン−アクリル酸エチル共重合体、エチレン−メタクリル酸メチル共重合体、エチレン−アクリル酸イソブチル共重合体、エチレン−アクリル酸ｎブチル共重合体のようなエチレン−不飽和カルボン酸エステル共重合体、エチレン−アクリル酸イソブチル−メタクリル酸共重合体、エチレン−アクリル酸ｎブチル−メタクリル酸共重合体のようなエチレン−不飽和カルボン酸エステル−不飽和カルボン酸共重合体及びそのカルボキシル基の一部又は全部が上記金属で中和されたアイオノマー、エチレン−酢酸ビニル共重合体のようなエチレン−ビニルエステル共重合体などを代表例として例示することができる。
【００５３】
エチレン−極性モノマー共重合体としては、ＪＩＳ  Ｋ７２１０で規定されるメルトフローレートが、３５ｇ／１０分以下、特に３〜６ｇ／１０分のものを使用するのが好ましい。このようなメルトフローレート有するエチレン−極性モノマー共重合体を用いた太陽電池用封止膜によれば、太陽電池作製時の封止工程における加熱加圧の際に、封止膜が溶融や位置ズレを起こして基板の端部からはみ出でるのを抑制することができる。
【００５４】
なお、本発明において、メルトフローレート（ＭＦＲ）の値は、ＪＩＳ  Ｋ７２１０に従い、１９０℃、荷重２１．１８Ｎの条件に基づいて測定されたものである。
【００５５】
なかでも、エチレン−極性モノマー共重合体として、最も好ましくは、エチレン−酢酸ビニル共重合体（ＥＶＡ）が挙げられる。これにより、安価であり、透明性および柔軟性に優れる太陽電池用封止膜を形成することができる。
【００５６】
エチレン−酢酸ビニル共重合体における酢酸ビニルの含有量は、前記エチレン−酢酸ビニル共重合体１００質量部に対して２０〜３５質量部、さらに２２〜３０質量部、特に２４〜２８質量部とするのが好ましい。酢酸ビニルの含有量が、２０質量部未満であると、高温で架橋硬化させる場合に得られる封止膜の透明性が充分でない恐れがあり、３５質量部を超えると、カルボン酸、アルコール、アミン等が発生しやすくなる恐れがある。
【００５７】
（架橋剤）
さらに、本発明の組成物は、アルキレンオキシ基を有する化合物ならびにエチレン−極性モノマー共重合体の他に、架橋剤を含むのが好ましい。これにより、架橋の際の高い反応性を維持しながら、耐久性を向上することができる。
【００５８】
前記組成物に用いられる架橋剤としては、有機過酸化物又は光重合開始剤を用いることが好ましい。なかでも、接着力、透明性、耐湿性、耐貫通性の温度依存性が改善された封止膜が得られることから、有機過酸化物を用いるのが好ましい。
【００５９】
前記有機過酸化物としては、１００℃以上の温度で分解してラジカルを発生するものであれば、どのようなものでも使用することができる。有機過酸化物は、一般に、成膜温度、組成物の調整条件、硬化温度、被着体の耐熱性、貯蔵安定性を考慮して選択される。特に、半減期１０時間の分解温度が７０℃以上のものが好ましい。
【００６０】
前記有機過酸化物としては、樹脂の加工温度・貯蔵安定性の観点から例えば、ベンゾイルパーオキサイド系硬化剤、ｔｅｒｔ−ヘキシルパーオキシピバレート、ｔｅｒｔ−ブチルパーオキシピバレート、３，５，５−トリメチルヘキサノイルパーオキサイド、ジ−ｎ−オクタノイルパーオキサイド、ラウロイルパーオキサイド、ステアロイルパーオキサイド、１，１，３，３−テトラメチルブチルパーオキシ−２−エチルヘキサノエート、スクシニックアシドパーオキサイド、２，５−ジメチル−２，５−ジ（２−エチルヘキサノイルパーオキシ）ヘキサン、１−シクロヘキシル−１−メチルエチルパーオキシ−２−エチルヘキサノエート、ｔｅｒｔ−ヘキシルパーオキシ−２−エチルヘキサノエート、４−メチルベンゾイルパーオキサイド、ｔｅｒｔ−ブチルパーオキシ−２−エチルヘキサノエート、ｍ−トルオイル＋ベンゾイルパーオキサイド、ベンゾイルパーオキサイド、１，１−ビス（ｔｅｒｔ−ブチルパーオキシ）−２−メチルシクロヘキサネート、１，１−ビス（ｔｅｒｔ−ヘキシルパーオキシ）−３，３，５−トリメチルシクロヘキサネート、１，１−ビス（ｔｅｒｔ−ヘキシルパーオキシ）シクロヘキサネート、１，１−ビス（ｔｅｒｔ−ブチルパーオキサシ）−３，３，５−トリメチルシクロヘキサネート、１，１−ビス（ｔｅｒｔ−ブチルパーオキシ）シクロヘキサネート、２，２−ビス（４，４−ジ−ｔｅｒｔ−ブチルパーオキシシクロヘキシル）プロパン、１，１−ビス（ｔｅｒｔ−ブチルパーオキシ）シクロドデカン、ｔｅｒｔ−ヘキシルパーオキシイソプロピルモノカーボネート、ｔｅｒｔ−ブチルパーオキシマレイックアシド、ｔｅｒｔ−ブチルパーオキシ−３，３，５−トリメチルヘキサノエート、ｔｅｒｔ−ブチルパーオキシラウレート、２，５−ジメチル−２，５−ジ（メチルベンゾイルパーオキシ）ヘキサン、ｔｅｒｔ−ブチルパーオキシイソプロピルモノカーボネート、ｔｅｒｔ−ブチルパーオキシ−２−エチルヘキシルモノカーボネート、ｔｅｒｔ−ヘキシルパーオキシベンゾエート、２，５−ジ−メチル−２，５−ジ（ベンゾイルパーオキシ）ヘキサン、等が挙げられる。
【００６１】
前記ベンゾイルパーオキサイド系硬化剤としては、７０℃以上の温度で分解してラジカルを発生するものであればいずれも使用可能であるが、半減期１０時間の分解温度が５０℃以上のものが好ましく、調製条件、成膜温度、硬化（貼り合わせ）温度、被着体の耐熱性、貯蔵安定性を考慮して適宜選択できる。使用可能なベンゾイルパーオキサイド系硬化剤としては、例えば、ベンゾイルパーオキサイド、２，５−ジメチルヘキシル−２，５−ビスパーオキシベンゾエート、ｐ−クロロベンゾイルパーオキサイド、ｍ−トルオイルパーオキサイド、２，４−ジクロロベンゾイルパーオキサイド、ｔ−ブチルパーオキシベンゾエート等が挙げられる。ベンゾイルパーオキサイド系硬化剤は１種でも２種以上を組み合わせて使用してもよい。
【００６２】
前記架橋剤として特に好ましくは、２，５−ジメチル−２，５ジ（ｔｅｒｔ−ブチルパーオキシ）ヘキサンである。これにより、優れた透明性を有する太陽電池用封止膜が得られる。
【００６３】
前記組成物において、前記有機過酸化物の含有量は、エチレン−極性モノマー共重合体１００質量部に対して、好ましくは０．１〜２質量部、より好ましくは０．２〜１．５質量部であることが好ましい。前記有機過酸化物の含有量は、少ないと得られる封止膜の透明性が低下する恐れがあり、多くなると共重合体との相溶性が悪くなる恐れがある。
【００６４】
また、光重合開始剤としては、公知のどのような光重合開始剤でも使用することができるが、配合後の貯蔵安定性の良いものが望ましい。このような光重合開始剤としては、例えば、２−ヒドロキシ−２−メチル−１−フェニルプロパン−１−オン、１−ヒドロキシシクロヘキシルフェニルケトン、２−メチル−１−（４−（メチルチオ）フェニル）−２−モルホリノプロパン−１などのアセトフェノン系、ベンジルジメチルケタ−ルなどのベンゾイン系、ベンゾフェノン、４−フェニルベンゾフェノン、ヒドロキシベンゾフェノンなどのベンゾフェノン系、イソプロピルチオキサントン、２−４−ジエチルチオキサントンなどのチオキサントン系、その他特殊なものとしては、メチルフェニルグリオキシレ−トなどが使用できる。特に好ましくは、２−ヒドロキシ−２−メチル−１−フェニルプロパン−１−オン、１−ヒドロキシシクロヘキシルフェニルケトン、２−メチル−１−（４−（メチルチオ）フェニル）−２−モルホリノプロパン−１、ベンゾフェノン等が挙げられる。これら光重合開始剤は、必要に応じて、４−ジメチルアミノ安息香酸のごとき安息香酸系又は、第３級アミン系などの公知慣用の光重合促進剤の１種または２種以上を任意の割合で混合して使用することができる。また、光重合開始剤のみの１種単独または２種以上の混合で使用することができる。
【００６５】
前記組成物において、前記光重合開始剤の含有量は、エチレン−極性モノマー共重合体１００質量部に対して０．５〜５．０質量部であることが好ましい。
【００６６】
（架橋助剤）
さらに、本発明の太陽電池封止膜用組成物は、必要に応じて、架橋助剤を含んでいてもよい。前記架橋助剤は、エチレン−極性モノマー共重合体のゲル分率を向上させ、耐久性を向上させることができる。
【００６７】
前記架橋助剤（官能基としてラジカル重合性基を有する化合物）としては、トリアリルシアヌレート、トリアリルイソシアヌレート等の３官能の架橋助剤の他、（メタ）アクリルエステル（例、ＮＫエステル等）の単官能又は２官能の架橋助剤等を挙げることができる。なかでも、トリアリルシアヌレートおよびトリアリルイソシアヌレートが好ましく、特にトリアリルイソシアヌレートが好ましい。
【００６８】
前記架橋助剤は、エチレン−極性モノマー共重合体１００質量部に対して、好ましくは０．１〜３．０質量部、より好ましくは０．１〜２．５質量部で使用される。
【００６９】
（接着向上剤）
本発明の太陽電池封止膜用組成物は、太陽電池内部の封止性能を考慮すると、優れた接着力を有するのが好ましい。したがって、前記組成物は、接着向上剤をさらに含んでいるのがよい。
【００７０】
前記接着向上剤としては、シランカップリング剤を用いることができる。これにより、優れた接着力を有する太陽電池用封止膜を形成することが可能となる。前記シランカップリング剤としては、γ−クロロプロピルメトキシシラン、ビニルエトキシシラン、ビニルトリス（β−メトキシエトキシ）シラン、γ−メタクリロキシプロピルトリメトキシシラン、ビニルトリアセトキシシラン、γ−グリシドキシプロピルトリメトキシシラン、γ−グリシドキシプロピルトリエトキシシラン、β−（３，４−エポキシシクロヘキシル）エチルトリメトキシシラン、ビニルトリクロロシラン、γ−メルカプトプロピルトリメトキシシラン、γ−アミノプロピルトリエトキシシラン、Ｎ−β−（アミノエチル）−γ−アミノプロピルトリメトキシシランを挙げることができる。これらシランカップリング剤は、単独で使用しても、又は２種以上組み合わせて使用しても良い。なかでも、γ−メタクリロキシプロピルトリメトキシシランが特に好ましく挙げられる。
【００７１】
前記シランカップリング剤の含有量は、エチレン−極性モノマー共重合体１００質量部に対して、０．１〜０．７質量部、特に０．３〜０．６５質量部であることが好ましい。
【００７２】
（その他）
本発明の太陽電池用封止膜は、膜の種々の物性（機械的強度、透明性等の光学的特性、耐熱性、耐光性、架橋速度等）の改良あるいは調整のため、必要に応じて、可塑剤、アクリロキシ基含有化合物、メタクリロキシ基含有化合物及び／又はエポキシ基含有化合物などの各種添加剤をさらに含んでいてもよい。
【００７３】
前記可塑剤としては、特に限定されるものではないが、一般に多塩基酸のエステル、多価アルコールのエステルが使用される。その例としては、ジオクチルフタレート、ジヘキシルアジペート、トリエチレングリコール−ジ−２−エチルブチレート、ブチルセバケート、テトラエチレングリコールジヘプタノエート、トリエチレングリコールジペラルゴネートを挙げることができる。可塑剤は一種用いてもよく、二種以上組み合わせて使用しても良い。可塑剤の含有量は、エチレン−極性モノマー共重合体１００質量部に対して５質量部以下の範囲が好ましい。
【００７４】
前記アクリロキシ基含有化合物及び前記メタクリロキシ基含有化合物としては、一般にアクリル酸あるいはメタクリル酸誘導体であり、例えばアクリル酸あるいはメタクリル酸のエステルやアミドを挙げることができる。エステル残基の例としては、メチル、エチル、ドデシル、ステアリル、ラウリル等の直鎖状のアルキル基、シクロヘキシル基、テトラヒドルフルフリル基、アミノエチル基、２−ヒドロキシエチル基、３−ヒドロキシプロピル基、３−クロロ−２−ヒドロキシプオピル基を挙げることができる。アミドの例としては、ジアセトンアクリルアミドを挙げることができる。また、エチレングリコール、トリエチレングリコール、ポリプロピレングリコール、ポリエチレングリコール、トリメチロールプロパン、ペンタエリスリトール等の多価アルコールとアクリル酸あるいはメタクリル酸のエステルも挙げることができる。
【００７５】
前記エポキシ含有化合物としては、トリグリシジルトリス（２−ヒドロキシエチル）イソシアヌレート、ネオペンチルグリコールジグリシジルエーテル、１，６−ヘキサンジオールジグリシジルエーテル、アリルグリシジルエーテル、２−エチルヘキシルグリシジルエーテル、フェニルグリシジルエーテル、フェノール（エチレンオキシ）5グリシジルエーテル、ｐ−ｔ−ブチルフェニルグリシジルエーテル、アジピン酸ジグリシジルエステル、フタル酸ジグリシジルエステル、グリシジルメタクリレート、ブチルグリシジルエーテルを挙げることができる。
【００７６】
前記アクリロキシ基含有化合物、前記メタクリロキシ基含有化合物、または前記エポキシ基含有化合物は、それぞれエチレン−極性モノマー共重合体１００質量部に対してそれぞれ一般に０．５〜５．０質量部、特に１．０〜４．０質量部含まれていることが好ましい。
【００７７】
さらに、前記太陽電池封止膜用組成物は、紫外線吸収剤、光安定剤および老化防止剤を含んでいてもよい。
【００７８】
本発明の太陽電池封止膜用組成物が紫外線吸収剤を含むことにより、照射された光などの影響によってＥＶＡの劣化し、太陽電池用封止膜が黄変するのを抑制することができる。前記紫外線吸収剤としては、特に制限されないが、２−ヒドロキシ−４−メトキシベンゾフェノン、２−ヒドロキシ−４−ｎ−ドデシロキシベンゾフェノン、２，４−ジヒドロキシベンゾフェノン、２，２'−ジヒドロキシ−４−メトキシベンゾフェノン、２−ヒドロキシ−４−ｎ−オクトキシベンゾフェノン等のベンゾフェノン系紫外線吸収剤が好ましく挙げられる。なお、上記ベンゾフェノン系紫外線吸収剤の配合量は、エチレン−極性モノマー共重合体１００質量部に対して０．０１〜５質量部であることが好ましい。
【００７９】
本発明の太陽電池封止膜用組成物が光安定剤を含むことによっても、照射された光などの影響によってエチレン−極性モノマー共重合体の劣化し、太陽電池用封止膜が黄変するのを抑制することができる。前記光安定剤としてはヒンダードアミン系と呼ばれる光安定剤を用いることが好ましく、例えば、ＬＡ−５２、ＬＡ−５７、ＬＡ−６２、ＬＡ−６３ＬＡ−６３ｐ、ＬＡ−６７、ＬＡ−６８（いずれも（株）ＡＤＥＫＡ製）、Ｔｉｎｕｖｉｎ７４４、Ｔｉｎｕｖｉｎ  ７７０、Ｔｉｎｕｖｉｎ  ７６５、Ｔｉｎｕｖｉｎ１４４、Ｔｉｎｕｖｉｎ  ６２２ＬＤ、ＣＨＩＭＡＳＳＯＲＢ  ９４４ＬＤ（いずれもチバ・スペシャリティ・ケミカルズ（株）社製）、ＵＶ−３０３４（Ｂ．Ｆ．グッドリッチ社製）等を挙げることができる。なお、上記光安定剤は、単独で使用しても、２種以上組み合わせて用いてもよく、その配合量は、エチレン−極性モノマー共重合体１００質量部に対して０．０１〜５質量部であることが好ましい。
【００８０】
前記老化防止剤としては、例えばＮ，Ｎ’−ヘキサン−１，６−ジイルビス〔３−（３，５−ジ−ｔｅｒｔ−ブチル−４−ヒドロキシフェニル）プロピオナミド〕等のヒンダードフェノール系酸化防止剤、リン系熱安定剤、ラクトン系熱安定剤、ビタミンＥ系熱安定剤、イオウ系熱安定剤等が挙げられる。
【００８１】
上述した本発明の組成物を用いて太陽電池用封止膜を形成するには、公知の方法に準じて行えばよい。例えば、通常の押出成形、又はカレンダ成形（カレンダリング）等により成形してシート状物を得る方法により製造することができる。また、前記組成物を溶剤に溶解させ、この溶液を適当な塗布機（コーター）で適当な支持体上に塗布、乾燥して塗膜を形成することによりシート状物を得ることもできる。尚、製膜時の加熱温度は、架橋剤が反応しない或いはほとんど反応しない温度とすることが好ましい。例えば、５０〜９０℃、特に４０〜８０℃とするのが好ましい。その後に、加熱加圧など常法に従って太陽電池用封止膜を封止のために架橋硬化させればよい。
【００８２】
太陽電池用封止膜の厚さは、特に制限されないが、５０μｍ〜２ｍｍの範囲であればよい。
【００８３】
本発明の太陽電池封止膜用組成物を用いて形成された太陽電池用封止膜は、高い全光線透過率を有し、透明性に優れる。なお、本発明において、全光線とは、太陽光の波長領域の光線をいうが、通常、波長３００ｎｍ〜１２００ｎｍの範囲の光線である。前記太陽電池用封止膜を用いた太陽電池は、外部から入射した光の透過率が高く、効率よく太陽電池用セルに集光することができ、高い出力電圧を発揮することが可能となる。
【００８４】
本発明による太陽電池用封止膜を用いた太陽電池の構造は、特に制限されないが、表面側透明保護部材と裏面側保護部材との間に、前記太陽電池用封止膜を介して太陽電池用セルが封止された構造などが挙げられる。なお、本発明において、太陽電池用セルに対して受光面側を「表面側」と称し、太陽電池セルの受光面とは反対面側を「裏面側」と称する。
【００８５】
前記太陽電池において、太陽電池用セルを十分に封止するには、図１に示すように表面側透明保護部材１１、表面側封止膜１３Ａ、太陽電池用セル１４、裏面側封止膜１３Ｂ及び裏面側保護部材１２を積層し、加熱加圧など常法に従って、封止膜を架橋硬化させればよい。
【００８６】
前記加熱加圧するには、例えば、前記積層体を、真空ラミネータで温度１３５〜１８０℃、さらに１４０〜１８０℃、特に１５５〜１８０℃、脱気時間０．１〜５分、プレス圧力０．１〜１．５ｋｇ／ｃｍ2、プレス時間５〜１５分で加熱圧着すればよい。この加熱加圧時に、表面側封止膜１３Ａおよび裏面側封止膜１３Ｂに含まれるエチレン−極性モノマー共重合体を架橋させることにより、表面側封止膜１３Ａおよび裏面側封止膜１３Ｂを介して、表面側透明保護部材１１、裏面側透明部材１２、および太陽電池用セル１４を一体化させて、太陽電池用セル１４を封止することができる。
【００８７】
本発明の太陽電池に使用される表面側透明保護部材は、通常、珪酸塩ガラスなどのガラス基板であるのがよい。ガラス基板の厚さは、０．１〜１０ｍｍが一般的であり、０．３〜５ｍｍが好ましい。ガラス基板は、一般に、化学的に、或いは熱的に強化させたものであってもよい。
【００８８】
また、裏面側保護部材は、ＰＥＴなどのプラスチックフィルムであるが、耐熱性、耐湿熱性を考慮してフッ化ポリエチレンフィルムやプラスチックフィルム表面に銀からなる蒸着膜を形成したもの、特にフッ化ポリエチレンフィルム／Ａｌ／フッ化ポリエチレンフィルムをこの順で積層させたフィルムが好ましい。
【００８９】
なお、本発明の太陽電池は、上述した通り、表面側および裏面側に用いられる封止膜に特徴を有する。したがって、表面側透明保護部材、裏面側保護部材及び太陽電池用セルなどの前記封止膜以外の部材については、従来公知の太陽電池と同様の構成を有していればよく、特に制限されない。
【実施例】
【００９０】
以下、本発明を実施例により説明する。本発明は、以下の実施例により制限されるものではない。
【００９１】
（実施例１）
（１）エチレン酢酸ビニル共重合体（酢酸ビニル含有量２６重量％）１００質量部
（２）架橋剤（２，５−ジメチル−２，５−ビス（ｔｅｒｔ−ブチルパーオキシ）ヘキサン）１．３質量部
（３）架橋助剤（トリアリルイソシアヌレート）２．０質量部
（４）添加剤１（ノナエチレングリコールジメタクリレート、共栄社化学株式会社製  ライトエステル９ＥＧ）０．１質量部
上記配合のＥＶＡ組成物を用いて、８０℃でカレンダ成形して、ＥＶＡ膜（厚さ９００μｍ）を成膜した。
【００９２】
（実施例２〜５及び比較例１〜２）
添加剤１の他、添加剤２（ノナエチレングリコールジアクリレート、共栄社化学株式会社製  ライトアクリレート９ＥＧ−Ａ）及び添加剤３（テトラエチレングリコールジアクリレート、共栄社化学株式会社製  ライトアクリレート４ＥＧ）を用い、それぞれ表１に示す配合とした以外は、実施例１と同様にしてＥＶＡ組成物を調製してＥＶＡ膜を成膜した。
【００９３】
（評価）
各実施例および比較例で作製したＥＶＡ膜の全光線透過率を下記手順に従って測定した。
【００９４】
ＥＶＡ膜を５０ｍｍ×５０ｍｍの大きさに打ち抜き、これを２枚のガラス基板（厚さ３ｍｍ、大きさ５０ｍｍ×５０ｍｍ）を用いて、ガラス基板／ＥＶＡ膜／ガラス基板の順に積層した。このようにして得られた積層体を、真空ラミネーターで、真空下、温度約９０℃、脱気時間３分、プレス時間１０分間の条件で、加熱圧着し、さらに１５５℃のオーブンで４５分間加熱して、ＥＶＡ膜のゲル分率が約９５質量％となるようにＥＶＡを架橋させた。その後、積層体の厚み方向の光線透過スペクトルを分光光度計（日立製作所株式会社製  Ｕ−４０００）を用いて、波長範囲３００〜１２００ｎｍの光線透過率を３箇所測定し、その平均値を算出した。結果を表１に示す。
【００９５】
【表１】
2008053379.tif 000006
【００９６】
表１から明らかなように、本発明によれば全光線透過率が高く、透明性に優れる太陽電池用封止膜を形成することができる。また、各実施例において作製したＥＶＡ膜は、太陽電池用封止膜に必要とされる他の物性、電気絶縁性、封止性、柔軟性、及び耐湿熱性などについては、各実施例において作製したＥＶＡ膜など従来のものと遜色がなかった。
【図面の簡単な説明】
【００９７】
【図１】一般的な太陽電池の断面図を示す。
【符号の説明】
【００９８】
１１            表面側透明保護部材、
１２            裏面側保護部材、
１３Ａ          表面側封止膜、
１３Ｂ          裏面側封止膜、
１４            太陽電池セル。
【図１】
2008053379.tif 000008